FR 2777897 A1 19991029 FR 9805341 A 19980423 -1- La présente invention répond à un problème rencontré actuellement par les agriculteurs et horticulteurs qui doivent protéger leurs serres de l'ensoleillement. Il s'agit de trouver un matériau opacifiant, résistant à la pluie, et s'éliminant facilement et rapidement en fin de saison d'ensoleillement, ou en cours de saison d'été passagèrement sans soleil, si besoin est. Les produits utilisés actuellement ne répondent pas au troisième critère; si ce n'est partiellement en appliquant des solvants agressifs à base d'acides, très nuisibles pour l'environnement et les armatures des serres. Il est pratiquement toujours nécessaire de frotter les vitrages pour obtenir un bon 1 o résultat; ce qui n'est guère apprécié des agriculteurs, compte tenus des pertes de temps et du danger représenté par les accès difficiles en toitures. L'invention concerne un matériau filmogène à pulvériser sur un vitrage en verre, en matière plastique, ou un film en matière plastique, de façon à former un écran du soleil. f4 Ce matériau présente une bonne résistance à l'eau de pluie et peut s'éliminer facilement par simple pulvérisation sous pression d'une solution aqueuse très faiblement alcaline (par exemple 1% de lessive Saint Marc pour 99% d'eau). Des solutions aqueuses à base de 1% maximum de soude ou d'ammoniaque ou d'amine, permettent d'obtenir le même résultat. Z> Cette efficacité est obtenue grace à la présence d'un liant spécifique dans la composition. Il s'agit d'une résine hydrosoluble en milieu légèrement basique, à base de dérivés acryliques, et à fort indice d'acide (supérieur à 80), contrairement aux dispersions aqueuses de copolymères de styrène et d'esters acryliques ou de copolymères d'acrylates utilisées actuellement, et qui restent insaponifiables. Z Des résultats intéressants ont été obtenus avec la formule de peinture blanche suivante, sachant que les pourcentages donnés peuvent être sensiblement modifiés en fonction des paramètres requis (tenue à l'eau opacité - sensibilité à l'alcalinité): -2- Eau: 39,35% Ammoniaque à 25%: 0,4% Liant à base de methacrylate de méthyle (indice d'acide 120): 2,5% Agent épaississant à base d'éther cellulosique: 0,25% f Agent dispersant à base de polyacrylate d'ammonium: 0,25% Agent antimousse 0,1% Agent bactéricide: 0,15% Carbonate de calcium de grande finesse: 57% Le liant se présente sous forme d'une poudre à mettre en solution avec de l'eau et A o de l'ammoniaque à 25%, sous agitation dans les proportions suivantes: Eau: 80% Ammoniaque à 25%: 3% Résineen poudre: 17% Un volume de cette formule de peinture sera dilué avec deux volumes d'eau -t5' avant d'être appliquée, tout en obtenant un bon pouvoir opacifiant Il est possible de diluer davantage avec trois ou quatre volumes d'eau suivant le degré d'opacité et la résistance à l'eau souhaités. Hormis la résine qui est très spécifique, tous les autres constituants sont couramment utilisés dans toutes les peintures batiment en phase aqueuse à . o savoir: -L'agent épaississant à base d'éther cellulosique permet de régler la viscosité de la peinture de façon à éviter la décantation au stockage. On peut également utiliser une dispersion aqueuse de copolymères acryliques à pH acide. -L'agent dispersant permet de faciliter la dispersion de la charge de carbonate ç de calcium de façon à éviter les agglomérats de particules et une évolution de la viscosité dans le temps. Les produits couramment utilisés sont à base de polyacrylate d'ammonium ou d'hexametaphosphate de soude. -3- -L'agent bactéricide permet la conservation en pot de la peinture. On peut utiliser une solution aqueuse à base de chloracétamide. -L'agent antimousse permet d'éviter le bullage au moment de la fabrication de la peinture. On utilise généralement un mélange de substances hydrophobes dans une huile minérale paraffinique. -Le carbonate de calcium est une charge permettant de donner le pouvoir opacifiant de la peinture. Dans le cas des peintures pour serres on utilisera une charge de granulométrie très fine, de l'ordre de 1 micron moyen. Il est possible d'ajouter à la peinture 2 à 5% de dérivés de zinc (par exemple Ao oxyde de zinc) afin d'améliorer la résistance à l'eau. Pour augmenter la souplesse du produit, il est possible d'ajouter un plastifiant à base de phtalate de butyle. En dehors des matériaux écrans pour serres, il est possible de réaliser des peintures et des vernis de protection temporaire à partir du même type de liant. --i Les applications peuvent se trouver dans les peintures de camouflage (en particulier pour les appareils militaires), ou les vernis anti graffiti. Les formulations seront dans ces cas là plus concentrées en liant, et les solutions de nettoyage auront un PH plus élevé. D'autres constituants pourront alors s'ajouter à ceux déjà cités,à savoir: 2 - charges à base de carbonate de calcium de différentes granulométries. - charges à base de silice ou silicate. - charges à base de sulfate de baryum. - pigments blancs à base d'oxyde de titane ou de zinc. - pigments colorés minéraux ou organiques. -4- REVENDICATIONS 1. Matériau filmogène opacifiant destiné à être appliqué sur un support en verre ou en matière plastique, (notamment serres agricoles ou horticoles), ou tout autre support déjà peint, caractérisé par le fait qu'il contient dans de l'eau légèrement alcaline: - au moins une résine à base de dérivés acryliques, hydrosoluble en milieu alcalin et possédant un indice d'acide supérieur à 80, et - au moins une charge ou pigment choisi parmi les suivants: - carbonate de calcium - silice ou silicate - sulfate de baryum - oxyde de titane - oxyde de zinc - pigment coloré minéral ou organique. 2. Peinture selon la revendication 1, caractérisée par le fait qu'elle contient en outre au moins un additif choisi parmi les suivants - agent épaississant - agent dispersant - agent antimousse - agent bactéricide.